(57)【要約】【課題】  防火扉等の多重積層構造の木製積層扉を製造するにあたり、積層工程を効率化することにより生産性を向上させる。【解決手段】  木製防火扉(D2)は、二枚の化粧板(2)にそれぞれ不燃材(6)を接着し、化粧板(2)と不燃材(6)の積層板を化粧板(2)同士を合わせて重ね、ロールコーター(R)によって各不燃材(6)の外面に接着剤を塗布し、一方の積層板の接着剤が塗布された面に和紙(51)を接着し、芯材(1)の両外面にロールコーター(R)によって接着剤を塗布し、一方の積層板の和紙(51)に接着面を合わせるように芯材(1)を接着し、芯材(1)の接着剤が塗布された面に和紙(51)を接着し、和紙(51)に他方の積層板の接着剤が塗布された面を接着して製造される。【選択図】        図１
2006070592.tif 000002
【特許請求の範囲】
【請求項１】
木製積層扉の製造方法であって、
二枚の化粧板(2)を重ね合わせ、接着剤塗布機(R)により両外面に接着剤を塗布し、
一方の化粧板(2)の接着剤が塗布された面に和紙(51)を接着し、
芯材(1)を接着剤塗布機(R)により両外面に接着剤を塗布し、
一方の化粧板(2)の和紙(51)に接着面を合わせるように芯材(1)を接着し、
芯材(1)の接着剤が塗布された面に和紙(51)を接着し、
和紙(51)の上に他方の化粧板(2)の接着面を接着する、
積層工程を含むことを特徴とする、
木製積層扉の製造方法。
【請求項２】
木製積層扉の製造方法であって、
二枚の化粧板(2)にそれぞれ不燃材(6)を接着し、
化粧板(2)と不燃材(6)の積層板を化粧板(2)同士を合わせて重ね、接着剤塗布機(R)によって各不燃材(6)の外面に接着剤を塗布し、
一方の積層板の接着剤が塗布された面に和紙(51)を接着し、
芯材(1)の両外面に接着剤塗布機(R)によって接着剤を塗布し、
一方の積層板の和紙(51)に接着面を合わせるように芯材(1)を接着し、芯材(1)の接着剤が塗布された面に和紙(51)を接着し、和紙(51)に他方の積層板の接着剤が塗布された面を接着する、
積層工程を含むことを特徴とする、
木製積層扉の製造方法。
【請求項３】
木製積層扉の製造方法であって、
二枚の化粧板(2)を重ね合わせ、接着剤塗布機(R)により両外面に接着剤を塗布し、
各化粧板(2)の接着剤が塗布された面に和紙(51)を接着し、
二枚の不燃材(6)を重ね合わせ、接着剤塗布機(R)により両外面に接着剤を塗布し、
各化粧板(2)の和紙(51)に各不燃材(6)の接着剤が塗布された面を接着し、
化粧板(2)と不燃材(6)の積層板を化粧板(2)同士を合わせて重ね、接着剤塗布機(R)によって各不燃材(6)の外面に接着剤を塗布し、
一方の積層板の接着剤が塗布された面に和紙(51)を接着し、
芯材(1)の両外面に接着剤塗布機(R)によって接着剤を塗布し、
一方の積層板の和紙(51)に接着面を合わせるように芯材(1)を接着し、芯材(1)の接着剤が塗布された面に和紙(51)を接着し、和紙(51)に他方の積層板の接着剤が塗布された面を接着する、
積層工程を含むことを特徴とする、
木製積層扉の製造方法。
【発明の詳細な説明】
【技術分野】
【０００１】
本発明は木製積層扉の製造方法に関するものである。更に詳しくは、防火扉等の多重積層構造の木製積層扉を製造するにあたり、積層工程を効率化することにより生産性を向上させることができるものに関する。
【背景技術】
【０００２】
会社や施設の建物あるいは一般住宅や集合住宅において火災が起きた際に延焼を遅らせるために、炎や煙を遮断することができる防火扉が使用されている。
防火扉は、従来は金属製であったが、平成２年には、甲種防火扉及び乙種防火扉の試験方法が改正され、一定条件を満たせば木製であっても特定防火設備60若しくは特定防火設備20として認可されることになり、例えば桐材を用いた木製防火扉等が提案されている。
【０００３】
木製防火扉の構造は様々であるが、防火性能をより向上させるために、化粧板等の表面板の内側に不燃板や耐火接着剤層等を積層した多重積層構造のものが多く生産されている。しかし、多重積層構造のものを製造するにあたっては、積層工程に多大な手間を要するために、この工程を効率化することが防火扉等の木製積層扉の生産性を向上させる上での最も重要な課題となっていた。
【０００４】
防火扉等の木製積層材を製造するにあたり、積層部材への接着剤の塗布から積層材として完成させるまでを短時間で行うことができるものとして、例えば特許文献１に記載された積層材の製造方法がある。
この製造方法は、積層部材の接着に湿気硬化性のホットメルト型接着剤を使用し、積層部材を加熱して接着剤を溶融させて浸透させ、更にコールドプレスによって接着剤を固化させるものであり、製造ラインの自動化を可能にしたものである。
【０００５】
【特許文献１】特開平６−１１５０３７号公報
【発明の開示】
【発明が解決しようとする課題】
【０００６】
特許文献１記載の製造方法は、特許文献１の図５に示されているような、芯材の表裏面に表面材を接着剤で接着しただけという単純な構造の積層体の製造には有効な方法と思われる。しかしながら、この方法を積層工程が製造工程の多くの割合を占める上記多重積層構造の木製積層扉の製造方法として流用しようとしても、積層工程を効率化するという課題の本質的な解決とはならない。
【０００７】
（本発明の目的）
本発明の目的は、防火扉等の多重積層構造の木製積層扉を製造するにあたり、積層工程を効率化することにより生産性を向上させることである。
【課題を解決するための手段】
【０００８】
上記課題を解決するために本発明が講じた手段は次のとおりである。
第１の発明にあっては、
木製積層扉の製造方法であって、
二枚の化粧板を重ね合わせ、接着剤塗布機により両外面に接着剤を塗布し、
一方の化粧板の接着剤が塗布された面に和紙を接着し、
芯材を接着剤塗布機により両外面に接着剤を塗布し、
一方の化粧板の和紙に接着面を合わせるように芯材を接着し、
芯材の接着剤が塗布された面に和紙を接着し、
和紙の上に他方の化粧板の接着面を接着する、
積層工程を含むことを特徴とする、
木製積層扉の製造方法である。
【０００９】
第２の発明にあっては、
木製積層扉の製造方法であって、
二枚の化粧板にそれぞれ不燃材を接着し、
化粧板と不燃材の積層板を化粧板同士を合わせて重ね、接着剤塗布機によって各不燃材の外面に接着剤を塗布し、
一方の積層板の接着剤が塗布された面に和紙を接着し、
芯材の両外面に接着剤塗布機によって接着剤を塗布し、
一方の積層板の和紙に接着面を合わせるように芯材を接着し、芯材の接着剤が塗布された面に和紙を接着し、和紙に他方の積層板の接着剤が塗布された面を接着する、
積層工程を含むことを特徴とする、
木製積層扉の製造方法である。
【００１０】
第３の発明にあっては、
木製積層扉の製造方法であって、
二枚の化粧板を重ね合わせ、接着剤塗布機により両外面に接着剤を塗布し、
各化粧板の接着剤が塗布された面に和紙を接着し、
二枚の不燃材を重ね合わせ、接着剤塗布機により両外面に接着剤を塗布し、
各化粧板の和紙に各不燃材の接着剤が塗布された面を接着し、
化粧板と不燃材の積層板を化粧板同士を合わせて重ね、接着剤塗布機によって各不燃材の外面に接着剤を塗布し、
一方の積層板の接着剤が塗布された面に和紙を接着し、
芯材の両外面に接着剤塗布機によって接着剤を塗布し、
一方の積層板の和紙に接着面を合わせるように芯材を接着し、芯材の接着剤が塗布された面に和紙を接着し、和紙に他方の積層板の接着剤が塗布された面を接着する、
積層工程を含むことを特徴とする、
木製積層扉の製造方法である。
【発明の効果】
【００１１】
本発明によれば、防火扉等の多重積層構造の木製積層扉を製造するにあたり、積層工程を効率化することにより生産性を向上させることができる。
【発明を実施するための最良の形態】
【００１２】
本発明を図に示した実施例に基づき詳細に説明する。
図１は本発明に係る製造方法で製造する乙種防火扉の構造を示す一部切欠斜視図、
図２は乙種防火扉の断面図を示し、（ａ）は中間部省略縦断面図、（ｂ）は横断面図、
図３は乙種防火扉の燃焼遅延部材の構造を示す要部拡大断面図である。
【００１３】
まず、製造される乙種防火扉Ｄ１の構造を説明する。
木製積層扉である乙種防火扉Ｄ１は、芯材１と、芯材１の両面側に接合されている化粧板２及び芯材１の両側（縦方向の両縁辺）に接着されている側体３を有している。芯材１は、複数の桐部材１１，１２，１３を積層した桐積層板１０と、その周縁部の四辺に設けられた補強部材１５により構成されている。なお、芯材１と各化粧板２により扉本体を構成している。
【００１４】
芯材１は、防火性能や軽量化の点では桐材を用いるのが好ましいが、防火性能の点で問題がなければ、他の木材を芯材としてもよい。すなわち、桐材は、それ自体が優れた防火性能を発揮するものであるが、桐材の他に、扉の強度や重さ等を考慮して、例えば、ファルカタ、杉、唐松、及び栂等の木材を用いることができる。特に、扉の強度を高める点では、杉材及び唐松等を用いるのが好ましく、コストを安価にするには、杉及び唐松等の間伐材を使用するのが好ましい。また、扉重量の軽量化を図るには、桐材を使用するのが好ましい。
【００１５】
芯材１を桐材とする場合には、無垢の一枚ものを使用してもよいし、集成材や積層材を使用してもよい。積層材の場合は、奇数枚積層させたものを使用するのが好ましい。一般的には、桐の集成材を用いて複数枚積層して用いるのが好ましく、更に、木繊維の方向が各層で交差するようにして、例えば三層構造（三層クロス張り構造）とした積層材が特に好ましい。このように、防火扉として要求される防火性能や、コスト等を考慮して、芯材を形成する木材の種類や形態が適宜決定される。
【００１６】
上記した桐積層板１０は、木繊維方向が長手方向に一致した桐部材１１、１３の間に、木繊維方向を桐部材１１、１３のものと直交する方向とした桐部材１２を挟んで積層した三層構造である。桐積層板１０を構成する桐部材１１、１２、１３は、それぞれ図に示す大きさに形成されたものであってもよいし、短い（小さい）寸法のものを複数枚継ぎ合わせたものであってもよい。このように桐部材１１、１２、１３の木繊維方向を直交させて積層することにより反りの発生を防止することができる。
【００１７】
桐積層板１０の上下左右（四辺）の端面には、熱による反りを防止するために、桐材より堅い木材である栂（ツガ）材からなる補強部材１５が設けられている。補強部材１５は、栂材に限定されるものではなく、例えば比重０．５以上の天然木集成材、更にその積層材、人工合板、ＬＶＬ（天然目平行合板集成材）などを使用してもよい。
【００１８】
桐積層板１０の四辺を補強部材１５で囲んで芯材１を形成しているので、桐材のみで形成するより強度が向上し、反りをより確実に防止することができる。なお、補強部材１５の厚さは、防火扉の防火性能によって異なるが、６０分防火試験を満足するためには、１５０ｍｍ厚程度のものを使用するのが好ましい。また、補強部材１５は、防火性能を高める点で、耐火接着剤を介して積層材等に加工するのが好ましい。
【００１９】
また、化粧板２は、芯材１の表面に接合されており、本実施形態では、厚さ２．７ｍｍの化粧合板を用いた。化粧板２の裏面には、あらかじめ防湿シート２０が接着剤２１（図３参照）で接着されている。化粧板２に用いる材料は、天然の木材で形成されていれば特に限定されず、その形態も無垢の一枚ものであってもよいし、木材を用いて形成した集成材、積層材等であってもよい。化粧板２には、燃焼遅延剤を含浸させなくてもよいし、更に防火性能を高めるために必要に応じて含浸させてもよい。
【００２０】
芯材１と化粧板２の間には、和紙５１の層と耐火接着剤層５２を含む燃焼遅延部材５が設けられている。燃焼遅延部材５は、図３に示すように、一枚の和紙５１を耐火接着剤からなる耐火接着剤層５２によって接着したものとした。なお、和紙５１と耐火接着剤層５２の層数は、これに限定されるものではなく、更に増やすこともできる。そして、燃焼遅延部材５は、芯材１及び化粧板２のそれぞれと耐火接着剤層５２によって接合されている。
【００２１】
なお、燃焼遅延部材５に用いられる紙は、和紙が好ましいが、和紙に限定されるものではなく、洋紙も採用できる。紙の厚さは、特に限定されないが、例えば、０．０５〜０．６ｍｍのものが好ましい。また、紙の代わりに、接着剤の含浸性を有するものであれば布や不織布等、他の材料も採用できる。
【００２２】
なお、耐火接着剤層５２を形成する耐火接着剤としては、例えばホウ酸化合物やフッ化物等の無機酸の存在下で、金属ケイ素（純度９９％）と水酸化ナトリウムとを水溶媒中で反応させることで生成したシロキサンとシラノール塩とからなる無機材料を含有させたもの等を使用できる。
【００２３】
このように、耐火接着剤層５２がシロキサンやシラノール塩とからなる無機材料を含有しているので、火災発生時に高い温度で加熱されると無機発泡体となり、優れた断熱性能及び防水性能を発揮する。また、乙種防火扉Ｄ１は、火災時に加熱されると、燃焼遅延部材５の化粧板２側から無機発泡体となり、これが火や熱を長時間にわたり遮断する。
【００２４】
このように耐火接着剤層５２と和紙５１の層を含む燃焼遅延部材５を芯材１と化粧板２との間に介在させることにより、火災発生時には、耐火接着剤層５２が無機発泡体となって火や熱を長時間にわたって遮断し、芯材１に対する熱の影響が大幅に低減され、優れた防火性能を発揮できる。
【００２５】
また、このような耐火接着剤層５２は、防水性能を有するので、芯材１から水分が発散することにより含水率が低下することによる変形（反り）を効果的に防止することができ、変形に起因する防火性能の低下も防止できる。
【００２６】
燃焼遅延部材５は、防火性能の面では、複数の和紙５１の層と耐火接着剤層５２を含む積層構造であるのがより好ましい。これにより、耐火接着剤層５２が複数設けられるので、防火扉の防火性能をより高めることができる。
【００２７】
燃焼遅延部材５は、芯材１と化粧板２の間に耐火接着剤層５２を介して当接させた後、所定の荷重（矢印で図示）で高周波プレスにより接着するようにした。このように、プレス接着して燃焼遅延部材５をその厚さ方向に圧縮すると、和紙５１に耐火接着剤層５２を形成する耐火接着剤が含浸されて一体化する。
【００２８】
耐火接着剤層５２は芯材１と化粧板２の間に均一に安定して形成され、なおかつ和紙５１が緩衝材となるために耐火接着剤の流出が少なく、必要な厚さの耐火接着剤層５２が形成しやすい。これにより、防火扉の防火性能をより向上させることができる。
【００２９】
また、例えば、燃焼遅延部材５がそれぞれ複数の和紙５１の層と耐火接着剤層５２を含む場合には、一方の部材の表面に各層を鏡層（対向する各層が対称位置にある）となるように積層し、これに他方の部材を重ねて、例えば高周波プレスあるいはコールドプレス等によりプレス接着するのが好ましいが、特に限定はしない。
【００３０】
芯材１を構成する補強部材１５の上辺及び両側部には、加熱発泡材４が長手方向に沿って埋め込まれるように設けられている。加熱発泡材４は、帯テープ状であり、上辺においては、補強部材１５に設けられた溝１６内に接着して設けてあり、外部に露出している。
また、両側部においては、接着側の面に二条の加熱発泡材４を所要間隔で長手方向に並設した帯板状の側体３を補強部材１５に沿って接着することによって設けられている。
【００３１】
加熱発泡材４の形態は、扉本体と側体３の間に連続して接着またはその他の方法により取り付けることができるものであれば特に限定しない。例えば、帯テープ状、シート状、チューブ状、角棒状、丸棒状等である。また、加熱発泡材４は、一条のみ設けてもよいし、二条以上（複数条）を所要間隔で並設してもよい。
【００３２】
側体３は、防火性能、防煙性能を考慮すれば、扉本体の周縁部のうち両側部（縦方向）、上下部（横方向）の全てに設けるのが好ましいが、例えば下部に設けない等、一部を省略することもできる。側体３は、加熱発泡材４の膨張による圧力で接着が外れる構造でもよいし、加熱発泡材の発泡温度近傍で柔軟になるかまたは溶ける構造でもよい。
なお、加熱発泡材４は、側体３に設けられた溝３０に接着してあり、その表面は側体３の表面よりやや低くなっている。
【００３３】
加熱発泡材４としては、本実施例においては、例えば、２００℃程度で発泡し厚さ方向に数十倍程度に膨張するグラファイト系（炭素系）加熱発泡材を使用している。なお、加熱発泡材は、グラファイト系に限定されるものではなく、公知の各種加熱発泡材が使用できる。加熱発泡材４によれば、火災で加熱され発泡し膨張することにより扉枠との隙間を塞ぐことができ、炎や煙を遮断し延焼を防止または遅らせることができる。なお、加熱発泡材４は、本実施例では防火扉の底辺を除く上辺と両側辺に設けたが、全四辺に設けるようにしてもよい。
【００３４】
また、側体３を補強部材１５に接着するホットメルト接着剤としては、加熱発泡材４の発泡温度より低い温度で溶融し接着が可能なものであれば、特に限定するものではなく公知の各種ホットメルト接着剤が使用できる。
使用されるホットメルト接着剤の溶融温度は、本実施例では１２０℃以上であり、上記加熱発泡材４の発泡温度の２００℃より低い温度で溶融し接着することができる。
なお、各化粧板２、下側の補強部材１５及び各燃焼遅延部材５を含む底部には防水塗料層８が設けられている。
【実施例１】
【００３５】
図４は木製積層扉の製造ラインの全体を示す平面視説明図、
図５は本発明に係る乙種防火扉の製造方法における積層工程(a)(b)(c)(d)の説明図である。
【００３６】
図１ないし図５を参照し、上記乙種防火扉Ｄ１の製造方法を説明する。以下の工程（１）〜（１８）は図４に示した位置番号（１）〜（１８）と同番号で対応させている。
【００３７】
（製造工程）
（１）芯材受入
（２）芯材保管
（３）不燃合板受入
（４）不燃合板保管
（５）和紙受入
（６）和紙保管
（７）芯材搬入
桐製の芯材を工程へ搬入する。
（８）芯材予熱（冬季のみ）
プレヒート装置によって芯材を加温する。
【００３８】
（９）前作業（図５参照）
以下の工程(a),(b),(c),(d)は、図５の(a),(b),(c),(d)と同符号で対応させている。
【００３９】
(a) 二枚の化粧板２を重ね合わせ、接着剤塗布機であるロールコーターＲに通し、両外面（防湿シート２０が張ってある側）に耐火接着剤を塗布する。
(b) 各化粧板２を耐火接着剤が塗布された面を上面にしてコンベアＣに載置する。そして、一方の化粧板２の耐火接着剤が塗布された上面に和紙５１を載せて接着する。なお、和紙５１を使用しない場合もある。
(c) 芯材１をロールコーターＲに通し、両外面に耐火接着剤を塗布する。
(d) 一方の化粧板２の和紙５１の上に接着面を合わせるように芯材１を載せて接着する。芯材１の耐火接着剤が塗布された上面に和紙５１を載せて接着する。更に、和紙５１の上に他方の化粧板２を接着面を下にして載せて接着する。
【００４０】
（１０）高周波プレス
上記(d)で形成した積層体を高周波プレス機にかけ、各層を接着する。
（１１）テノーナー
プレス接着した積層体の幅を所要の幅にカットする。
（１２）ランニングサイザー
積層体の高さ方向の長さを所要の長さにカットする。
（１３）縁貼り
縁貼り機によって側体３を貼り付ける。
（１４）把手加工
ＮＣドア加工機により把手取付部を加工する。
（１５）蝶番加工
ＮＣドア加工機により蝶番取付部を加工する。
（１６）仕上げ
（１７）拭き上げ検査
（１８）梱包
自動梱包機により梱包する。
【００４１】
図６は本発明に係る製造方法で製造する甲種防火扉の要部拡大断面図である。
【００４２】
木製積層扉である甲種防火扉Ｄ２は、不燃材６が燃焼遅延部材５と化粧材２との間に設けられている以外は上記した乙種防火扉Ｄ１とほぼ同様である。なお、防湿シート２０と不燃材６は、耐火接着剤２２により接着されている。
【００４３】
上記した不燃材６は木材に燃焼遅延剤を含侵させた合板である。この燃焼遅延剤には、ポリリン酸アンモニウム及びホウ酸の少なくとも一方を成分として含んでいる。本実施例では、ホウ酸を含む防炎薬剤を用いた。
木材等に含浸させる燃焼遅延剤としては、リン酸系タイプ、ホウ酸系タイプ、ノンハロゲン系の水溶性タイプ等を使用するのが好ましい。また、無毒無臭であり、揮発性有機化合物(VOC)等を使用していないものが好ましい。
【００４４】
ホウ酸を含有する防炎薬剤は、木材に含浸させると、火災発生時には、木材の組織に対する酸素供給を実質的に止める作用がある。すなわち、ホウ酸は、不燃材６の燃焼時に、木材の組織体に含まれるＯＨ基と反応することで、燃えにくい炭化層と水とを発生し、可燃性物質の生成を防止する作用(脱水炭化作用)を発揮する。
【００４５】
また、上記のような防炎薬剤と共に燃焼時に溶融状態となって炭化残渣を固定する無機材料を含有する燃焼遅延剤を含浸するのが好ましい。無機材料は、火災発生時等に溶融して、例えば、ガラス状態となり、不燃材６が炭化して生成した炭化残渣を相互に固定するように作用する。無機材料を防炎薬剤と共に木材に含浸させれば、無機材料により炭化残渣が相互に固定され、炭化残渣が崩れ落ちるのを防止できる。本実施例では、無機材料として、水ガラスのアルカリ性を７０〜８０％低減させたものを使用している。
【００４６】
燃焼遅延剤には、上記のようにホウ酸等を多く含有させると効果的である。例えば、ホウ酸化合物を常温で５ｇ／水１００ｇに相当する溶解度以上となるように混合した高濃度ホウ酸化合物を含有した燃焼遅延剤であるのが好ましい。燃焼遅延剤には、このようなホウ酸化合物の他に、必要に応じて、例えば、リン酸、シラノール塩、高分子材料等を含有させてもよい。特に、金属イオン封鎖剤や湿潤浸透性の界面活性剤とリン酸化合物やシラノール塩等からなる高濃度ホウ酸化合物等を含有しているものが好ましい。
【００４７】
このような防炎薬剤としては、例えば、ポリリン酸アンモニウム及び硫酸アンモニウムを主成分とするもの、またはホウ酸を主成分とするものがあげられる。また、これら各防炎薬剤を混合したものを使用してもよい。このようなホウ酸系の化合物は、防腐防蟻効果も期待できる。
【００４８】
また、燃焼遅延剤には、上記した防炎薬剤と共に木材等が燃焼して炭化した炭化残渣を固定するための無機材料を含有させてもよい。無機材料は、高温加熱下で溶融してガラス状態となり燃えにくい炭化残渣を固定化するように作用し、炭化残渣が落下するのを防止し、さらに水を発生するので、表面温度を低下させる機能性を有する。これにより、防火性能がより向上する。
【００４９】
詳しくは、結晶水を持つ無機塩類が、燃焼時にその結晶水を放出又は分解して、吸熱効果を発揮する。炭化残渣を固定化する無機材料としては、ケイ酸塩、ホウケイ酸塩、ホウ酸塩、およびシリカなどがあげられる。
【００５０】
なお、ケイ酸塩としては、例えば、二酸化ケイ素とアルカリとを融解して得られたケイ酸アルカリ塩である水ガラスが挙げられる。また、ホウ酸塩としては、例えば、ホウ酸ナトリウム（ホウ砂）が挙げられる。このように、上記した燃焼遅延剤に特定の無機材料を含有させることにより、脱水炭化作用と吸熱作用とが複合的に作用し、より優れた防火性能を付与できる。
【００５１】
燃焼遅延剤の含浸量は、含浸させる木材の種類や寸法に応じて、必要な防火性能が得られるように適宜調整され、特に限定されるものではない。例えば、厚さ３〜６ｍｍの木材の場合には、液体状態で５０〜１５０ｇ程度が目安となり、特に、９０ｇ程度が好ましい。また、木材には、燃焼遅延剤を塗布するだけでもよく、その場合は、２００ｇ／ｍ2 程度の塗布量とするのが好ましい。
【００５２】
木材に燃焼遅延剤を含侵させる方法は、特に限定されるものではないが、例えば、容器に十分な量の燃焼遅延剤を入れた後、その中に木材を所定温度下で一定時間浸漬して含侵させる方法、あるいは、更に加圧することにより含侵させる方法があげられる。燃焼遅延剤の含浸後は、自然乾燥または加熱により乾燥することで、一定量の有効成分を含浸させた不燃材が製造できる。
【００５３】
不燃材６は、含侵性を有する部材に燃焼遅延剤を含浸させてつくるのが好ましいが、材料そのものに不燃性材料を使用することもできる。更に、化粧板や芯材に燃焼遅延剤を含浸または塗布して不燃性（難燃性）を付与することもできる。
【００５４】
不燃材６として木材を使用する場合、その種類は燃焼遅延剤を含侵できるものであれば特に限定されない。例えば、桐、杉、唐松、栂などであり、その形態も無垢、集成材、積層材などがあげられる。木材のほか、樹脂等に燃焼遅延剤を含侵させて不燃材としてもよい。不燃材の厚さは、特に限定されないが、例えば、３〜６ｍｍのものが用いられる。なお、本発明にいう「不燃材」の用語は、「難燃材」を含む意味で使用している。
【００５５】
扉の防火性能を高めるには、不燃材６と燃焼遅延部材５、芯材１及び化粧板２とをプレス接着するのが好ましい。また、燃焼遅延部材５、不燃材６、芯材１及び化粧板２を同時にプレス接着してもよいが、例えば燃焼遅延部材５と不燃材６とを予めプレス接着しておき、その後これを芯材１と化粧板２との間に挟んで相互に接着してもよいし、その接着をプレス接着で行ってもよい。
【実施例２】
【００５６】
図７は本発明に係る甲種防火扉の製造方法における積層工程(a)(b)(c)(d)の説明図、
図８は本発明に係る甲種防火扉の製造方法における積層工程(e)(f)(g)(h)の説明図である。
【００５７】
図６ないし図８を参照し、甲種防火扉Ｄ２の製造方法を説明する。以下の工程番号（１）〜（１８）は図４に示した位置番号（１）〜（１８）と同番号で対応させている。
【００５８】
（製造工程）
（１）芯材受入
（２）芯材保管
（３）不燃合板受入
（４）不燃合板保管
（５）和紙受入
（６）和紙保管
（７）芯材搬入
桐製の芯材を工程へ搬入する。
（８）芯材予熱（冬季のみ）
プレヒート装置によって芯材を加温する。
【００５９】
（９）前作業（図７、図８参照）
以下の工程(a),(b),(c),(d),(e),(f),(g),(h)は、図７の(a),(b),(c),(d)、及び図８の(e),(f),(g),(h)と同符号で対応させている。
【００６０】
(A) 防湿シート２０が張ってある二枚の化粧板２を用意し、それらの防湿シート２０側の面に耐火接着剤によって不燃材６を接着し、下側に化粧板２、上側に不燃材６を配した積層板を二枚つくる。
なお、化粧板２と不燃材６の間に和紙５１を接着して使用する場合もある。その場合の工程は例えば次のとおりである（図７参照）。
(a) 二枚の化粧板２を重ね合わせ、ロールコーターＲに通し、両外面（防湿シート２０が張ってある側）に耐火接着剤を塗布する。
(b) 各化粧板２を耐火接着剤が塗布された面を上面にしてコンベアＣ上に載置する。各化粧板２の耐火接着剤が塗布された面に和紙５１を載せて接着する。
(c) 二枚の不燃材６を重ね合わせ、ロールコーターＲに通し、両外面に耐火接着剤を塗布する。
(d) 各不燃材６を各化粧板２の上面の和紙５１上に耐火接着剤が塗布された面を下にして載せて接着する。これにより、下側に化粧板２、上側に不燃材６を配した積層板が二枚つくられる。なお、化粧板２と不燃材６は上記と逆の順序で合わせてもよい。
【００６１】
上記(A)より後の工程は次のとおりである（図８参照）。
(e) 各積層板を化粧板２同士を合わせて重ね、ロールコーターＲに通し、各不燃材６の外面に接着剤を塗布する。
(f) 各積層板を耐火接着剤が塗布された面を上面にしてコンベアＣに載置する。一方の積層板の耐火接着剤が塗布された上面に和紙５１を載せて接着する。
(g) 芯材１をロールコーターＲに通し、両外面に耐火接着剤を塗布する。
(h) 上記一方の積層板の和紙５１の上に接着面を合わせるように芯材1を載せて接着する。芯材１の耐火接着剤が塗布された上面に和紙５１を載せて接着する。更に、和紙５１の上に上記他方の積層板を接着剤が塗布された面を下にして載せて接着し、積層体とする。
【００６２】
（１０）高周波プレス
不燃材６と化粧板２を合わせた上記積層板は、それぞれ高周波プレス機にかけて接着するようにする。更に、各積層板を芯材１と合わせた積層体を高周波プレス機にかけて接着する。なお、不燃材６と化粧板２を合わせた上記積層板のプレス接着工程を省略し、積層体を最後に一度でプレス接着することもできる。
【００６３】
（１１）テノーナー
プレス接着した積層体の幅を所要の幅にカットする。
（１２）ランニングサイザー
積層体の高さ方向の長さを所要の長さにカットする。
（１３）縁貼り
縁貼り機によって側体３を貼り付ける。
（１４）把手加工
ＮＣドア加工機により把手取付部を加工する。
（１５）蝶番加工
ＮＣドア加工機により蝶番取付部を加工する。
（１６）仕上げ
（１７）拭き上げ検査
（１８）梱包
自動梱包機により梱包する。
【００６４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６５】
【図１】本発明に係る製造方法で製造する乙種防火扉の構造を示す一部切欠斜視図。
【図２】乙種防火扉の断面図を示し、（ａ）は中間部省略縦断面図、（ｂ）は横断面図。
【図３】乙種防火扉の燃焼遅延部材の構造を示す要部拡大断面図。
【図４】木製積層扉の製造ラインの全体を示す平面視説明図。
【図５】本発明に係る乙種防火扉の製造方法における積層工程(a)(b)(c)(d)の説明図。
【図６】本発明に係る製造方法で製造する甲種防火扉の要部拡大断面図。
【図７】本発明に係る甲種防火扉の製造方法における積層工程(a)(b)(c)(d)の説明図。
【図８】本発明に係る甲種防火扉の製造方法における積層工程(e)(f)(g)(h)の説明図。
【符号の説明】
【００６６】
Ｄ１  乙種防火扉
１  芯材
１０  桐積層板
１１，１２，１３  桐部材
１５  補強部材
１６  溝
２  化粧板
２０  防湿シート
２１  接着剤
２２  耐火接着剤
３  側体
３０  溝
４  加熱発泡材
５  燃焼遅延部材
５１  和紙
５２  耐火接着剤層
Ｒ  ロールコーター
８  防水塗料層
Ｄ２  甲種防火扉
６  不燃材
【図１】
2006070592.tif 000003
【図２】
2006070592.tif 000004
【図３】
2006070592.tif 000005
【図４】
2006070592.tif 000006
【図５】
2006070592.tif 000007
【図６】
2006070592.tif 000008
【図７】
2006070592.tif 000009
【図８】
2006070592.tif 000010